(57)【要約】【課題】凹凸形断面が長手方向に連続する長尺な繊維強化樹脂成形品をＲＴＭ法により成形するにあたり、樹脂導入部及び樹脂排出部の配置を適正化することにより、未含浸部の発生及び樹脂引けの発生を防止する。【解決手段】凹形を成形するマンドレル（下型治具）８、凸型を成形する上型治具９を含み、マンドレル８の成形品短手方向の中央に樹脂排出部（真空吸引孔１０）が設けられ、成形品を成形するキャビティの短手方向の両側に樹脂導入部（樹脂導入孔９ａ及び隙間１１）が設けられた成形治具５を構成した。樹脂導入孔９ａはキャビティ周りに多数設けられ、隙間１１は一周連続して設けられる。上型治具９に代えバギングフィルムを用いる実施形態（図３、図４）としては、隙間形成プレート（１７Ｌ，１７Ｒ，１８Ｌ，１８Ｒ）により成形品の長手方向に沿って両側に隙間１９Ｌ，１９Ｒを延在させ、これを樹脂導入通路及び樹脂溜となる隙間とした。【選択図】図１
2007021869.tif 000002
【特許請求の範囲】
【請求項１】
表裏の一方に凹形を有し他方に前記凹形に沿った凸形を有する断面が長手方向に連続する長尺な繊維強化樹脂成形品をＲＴＭ（Resin Transfer Molding）法により成形するための成形治具であって、
基台と、
この基台上に載置され、強化繊維が上面に配置される台形状の断面を有する長尺の下型治具とを備え、
前記下型治具の成形品短手方向の中央部に前記台形状の断面を上下に貫通する吸引孔が設けられ、該下型治具の上に載置される強化繊維の端部に隣接して該端部に沿って延びる樹脂溜が形成され、この樹脂溜に樹脂を導入する孔が複数設けられていることを特徴とする成形治具。
【請求項２】
前記下型治具の上面との間に強化繊維を挟持する隙間を形成して該下型治具を覆うように配置される上型治具をさらに備え、
前記隙間の下端部もしくは外周部で前記樹脂溜が形成されることを特徴とする請求項１記載の成形治具。
【請求項３】
前記下型治具の複数箇所に、成形品短手方向に貫通し上方に開口する溝が形成され、この溝に樹脂を導入する通路が設けられていることを特徴とする請求項２記載の成形治具。
【請求項４】
前記下型治具の上に配置された強化繊維の外周に固定されて前記樹脂溜を形成する剛性部材と、該剛性部材を覆うバギングフィルムと、をさらに備えることを特徴とする請求項１記載の成形治具。
【発明の詳細な説明】
【技術分野】
【０００１】
本発明は、繊維強化樹脂複合材の構造用部材をＲＴＭ（Resin Transfer Molding）法により成形する技術に関し、詳しくは翼桁や外板を補強するストリンガといった長尺物をＲＴＭ法により製造する技術に関する。
【背景技術】
【０００２】
よく知られるように繊維強化樹脂はその軽量で高強度な特性により、航空機の翼構造にも好個に用いられている。
【０００３】
翼の桁間構造には前後桁、ストリンガなどの補強部材が用いられるが、桁、ストリンガはＲＴＭ法により次のように作製することができる。
【０００４】
真空吸引を利用したＶＡＲＴＭ（Vacuum Assist Resin Transfer Molding）法では、用いるマンドレル（下型治具）の成型面は、長手方向に所定寸法連続する台形状の突な横断面を有する。このマンドレルの成型面に強化繊維織物体を保持し、上型治具内に収めるか上面をバギングフィルムで覆い、強化繊維織物体に連通する吸引口から真空吸引するとともに、別途設けられた導入口から樹脂を導入する。導入された樹脂はマンドレルに保持された強化繊維織物体に含浸し余分な樹脂は吸引口から排出される。
【０００５】
ストリンガは上面又は下面の外板に配設されるので、フランジ部を有した断面ハット形（図３参照）に成形されるのが多く、また、桁は上下の外板間を支持するので、上下外板に結合される一対のフランジとこれらのフランジを繋ぐウェブで形成され（図１参照）、両者は共に凹部を持ち長尺な形状に成形される。ストリンガは外板形状の保持を主としているが断面形状は比較的小さいうえ、片側の翼根から翼端まで連続しており、桁はストリンガより断面は大きいものの、翼根から翼端まで伸び、翼に加わる全ての荷重を負担し、さらに桁前後の装備品が取り付けられるので、補強も兼ねてフランジ間にリブが設けられている。リブは成形後にファスナーで固定することもあるが、これを一体的に成形することもあり、一体に成形する方が製作時間が短縮される。
【０００６】
一般に、繊維強化樹脂を成形する技術においては、未含浸部の発生を防止すること、硬化後に成形品の樹脂引けの発生を防止することが課題となる。
【０００７】
主翼の桁間構造に用いられる桁やストリンガには十数メートルに及ぶものもある。成形品が大型化すると、樹脂含浸距離が長くなる分、樹脂の導入に時間がかかり、導入中に樹脂の粘度が上昇して導入が十分に行えなくなり、未含浸部が生じ易い。したがって、未含浸部の発生を防止するためには樹脂導入時間を短縮することも重要である。
【０００８】
一方、成形品を成形する際に樹脂溜が成型品の大きさに対して少ないと、樹脂の硬化収縮により成型品に樹脂引けが生じ易くなる。
【０００９】
以上の樹脂導入時間の短縮、十分な樹脂溜の確保を行うには、注入口などの樹脂導入部を多く設けることが一つの有効な方法となる。
【００１０】
特許文献１に記載された発明は、コア材に溝を設け、短手方向の中央に注入口を長手方向に並べて複数設け、短手方向の一端に吸引口を設けて、溝により樹脂を吸引側とは反対側にも流し短手方向の両側から強化繊維基材に含浸させている。
【００１１】
かかる発明によれば、注入口を長手方向に多く設け、コアに溝を設けている効果で樹脂導入時間の短縮が図られている。
【特許文献１】特開２００１−２６０２３８号公報  図２
【発明の開示】
【発明が解決しようとする課題】
【００１２】
しかし、上記特許文献１では、樹脂注入口と強化繊維基材の周端とが離れているので樹脂硬化後の樹脂引けに問題がある。また、桁やストリンガの場合、特許文献１のようなコア部材を用いずに強化繊維と樹脂とで部材を形成するのでコアを利用して樹脂の通路を設けることはできない。
【００１３】
本発明は以上の従来技術における問題に鑑みてなされたものであって、表裏の一方に凹形を有し他方に前記凹形に沿った凸形を有する断面が長手方向に連続する長尺な繊維強化樹脂成形品をＲＴＭ法により成形するにあたり、樹脂導入部及び樹脂排出部の配置を適正化することにより、未含浸部の発生を防止すること、樹脂引けの発生を防止することを課題とする。
【課題を解決するための手段】
【００１４】
以上の課題を解決するための請求項１記載の発明は、表裏の一方に凹形を有し他方に前記凹形に沿った凸形を有する断面が長手方向に連続する長尺な繊維強化樹脂成形品をＲＴＭ（Resin Transfer Molding）法により成形するための成形治具であって、
基台と、
この基台上に載置され、強化繊維が上面に配置される台形状の断面を有する長尺の下型治具とを備え、
前記下型治具の成形品短手方向の中央部に前記台形状の断面を上下に貫通する吸引孔が設けられ、該下型治具の上に載置される強化繊維の端部に隣接して該端部に沿って延びる樹脂溜が形成され、この樹脂溜に樹脂を導入する孔が複数設けられていることを特徴とする成形治具である。
【００１５】
したがって請求項１記載の発明によれば、前記下型治具の成形品短手方向の中央部に前記台形状の断面を上下に貫通する吸引孔が設けられ、該下型治具の上に載置される強化繊維の端部に隣接して該端部に沿って延びる樹脂溜が形成され、この樹脂溜に樹脂を導入する孔が複数設けられているので、複数の孔から強化繊維の端部に隣接して該端部に沿って延びる樹脂溜を経て中央の吸引孔に向かって樹脂が導入されることにより、樹脂導入時間を短縮でき、未含浸部の発生を抑えることができる。また、強化繊維の端部に隣接して該端部に沿って延びる樹脂溜により、より多くの樹脂溜が確保され、樹脂引けの発生を抑えることができる。
【００１６】
請求項２記載の発明は、前記下型治具の上面との間に強化繊維を挟持する隙間を形成して該下型治具を覆うように配置される上型治具をさらに備え、
前記隙間の下端部もしくは外周部で前記樹脂溜が形成されることを特徴とする請求項１記載の成形治具である。
したがって請求項２記載の発明によれば、上型治具と下型治具との隙間によって強化繊維を挟持する隙間及びこの隙間に隣接する樹脂溜が形成される。請求項１記載の発明と同様に, 複数の孔から樹脂溜を経て中央の吸引孔に向かって樹脂が導入されることにより、樹脂導入時間を短縮でき、未含浸部の発生を抑えることができる。また、この樹脂溜により、より多くの樹脂溜が確保され、樹脂引けの発生を抑えることができる。
【００１７】
請求項３記載の発明は、前記下型治具の複数箇所に、成形品短手方向に貫通し上方に開口する溝が形成され、この溝に樹脂を導入する通路が設けられていることを特徴とする請求項２記載の成形治具である。
【００１８】
したがって請求項３記載の発明によれば、表裏の一方に凹形を有し他方に前記凹形に沿った凸形を有する断面が長手方向に連続する長尺な繊維強化樹脂成形品をＲＴＭ法により成形するにあたり、前記溝により成形品の短手方向に補強部材（スティフナ等）を一体で形成することができ、この場合に、前記溝に樹脂を導入する通路が設けられているので、樹脂の未含浸と樹脂引けを抑えることができる。
【００１９】
請求項４記載の発明は、前記下型治具の上に配置された強化繊維の外周に固定されて前記樹脂溜を形成する剛性部材と、該剛性部材を覆うバギングフィルムと、をさらに備えることを特徴とする請求項１記載の成形治具である。
【００２０】
したがって請求項４記載の発明によれば、前記剛性部材により、強化繊維の外周に樹脂溜となる隙間が確保され、樹脂導入を円滑に行えて、樹脂導入時間を短縮し、未含浸部の発生を抑えることができるとともに、この樹脂溜により樹脂引けの発生を抑えることができる。
【発明の効果】
【００２１】
上述したように本発明の成形治具を用いれば、その樹脂導入部及び樹脂排出部の配置や構造により、樹脂導入時間を短縮して未含浸部の発生を防止することができ、樹脂溜を十分に確保して樹脂引けの発生を防止することができるというという効果がある。
【発明を実施するための最良の形態】
【００２２】
以下に本発明の一実施の形態につき図面を参照して説明する。以下は本発明の一実施形態であって本発明を限定するものではない。
〔第１実施形態〕
まず、本発明の第１の実施形態につき、図１及び図２を参照して説明する。図１は本発明の第１実施形態の成形治具を示す横断面図である。図２は、本発明の第１実施形態の成形治具により成形される繊維強化樹脂成形品（翼桁）の斜視図である。
【００２３】
本実施形態において成形する繊維強化樹脂成形品は、図２に示す翼桁１である。
【００２４】
図２に示すように翼桁１は長尺体であり、ウェブ２と、上下フランジ３ａ,３ｂ及びスティフナ４から構成されている。
【００２５】
翼の組立て時において翼桁１は翼の長手方向に延在するように配置される。翼の組立て時においてウェブ２は翼の上下外板間に立設される部分であり、上下フランジ３ａ,３ｂは翼の上下外板それぞれに接合される部分である。上下フランジ３ａ,３ｂは、翼の上下外板内面に沿うように、先端ほど相互間の間隔が開く角度をつけて形成されている。
【００２６】
スティフナ４は補強部分であって、上下フランジ３ａ,３ｂを繋ぎ、ウェブ２及び上下フランジ３ａ,３ｂにより形成される凹所を区切るように設けられた隔壁状の部分である。
【００２７】
このように翼桁１は、表裏の一方に単一の凹形を有し他方に前記凹形に沿った単一の凸形を有する断面が長手方向に連続する長尺な繊維強化樹脂成形品に該当する。この凸形は長手方向の端から端まで連続し、凹形はスティフナ４を介して断続的に連続する。スティフナー部４の無いものに対しても本発明を適用可能である。
【００２８】
図１は、翼桁１をその短手方向に切った断面に対応する成形治具５及びこれに収められた強化繊維織物体６の断面図である。図１は中央にスティフナ４がない場合である。
【００２９】
成形治具５には、ベース（基台）７、マンドレル（下型治具）８、上型治具９が含まれる。マンドレル８は、スティフナ４を成形するギャップで分割されるようにしてもよいし、そのギャップを溝にして溝下方で連続する形状にしてもよい。
【００３０】
図１に示すように、ベース７の中央には貫通孔７ａが設けられている。マンドレル８の中央には貫通孔８ａが設けられている。ベース７上にマンドレル８が設置され、互いの貫通孔７ａと貫通孔８ａが連接され真空吸引孔１０が構成される。真空吸引孔１０は樹脂排出路も兼ねるものであって、排気及び樹脂排出を行う真空吸引部に相当する。この真空吸引孔１０の配置を図２に矢印１０ｂにより示した。図２の矢印１０ｂに示すように、この場合、真空吸引孔１０は中央のスティフナ４の位置に設置する。
【００３１】
上型治具９は、マンドレル８とのギャップを保持してマンドレル８を覆い、その周縁に設けられた下端をマンドレル８の周囲で露出するベース７の上面に当接して設置される。
【００３２】
上型治具９には、樹脂導入孔９ａが成形品長手方向（＝図１描画面垂直方向）に沿って両側それぞれに複数設けられる。この配置は樹脂が等しく導入されるように等間隔に、例えばスティフナ４とスティフナ４の中央に設けるとよい。そして、スティフナ４の成形部でマンドレル８が分割される場合は、隙間１１とスティフナ４が繋がらないように隙間１１の下部を埋める、図示しない補助治具を使用する。
【００３３】
また、樹脂導入孔９ａは成形品長手方向の両端にも設けられる。この樹脂導入孔９ａの配置を図２に矢印９ｂにより示した。
【００３４】
強化繊維織物体６は、マンドレル８と上型治具９との間の翼桁１を成形するキャビティに収められる。
【００３５】
本例ではマンドレル８の高さを強化繊維織物体６より高くし、マンドレル８と上型治具９との間の空間であって、強化繊維織物体６が及んでいない部分に樹脂導入用の隙間１１が設けられている。図１に示すように、隙間１１は、マンドレル８と上型治具９とベース７と強化繊維織物体６により囲まれた空間であり、強化繊維織物体６、すなわち、翼桁１を成形するキャビティの周縁に一周連続して隣接形成されている。また、隙間１１に樹脂導入孔９ａが連通している。
【００３６】
図示しないがスティフナ４に直接樹脂を導入する樹脂導入孔を設ける。その配置は図２に矢印１２により示したように略中央である。
【００３７】
樹脂導入する際には、真空吸引孔１０を介してキャビティを真空吸引するとともに、樹脂導入孔９ａ及び矢印１２の位置に設けた樹脂導入孔から樹脂を導入する。
【００３８】
樹脂導入孔９ａから浸入する樹脂は、隙間１１において翼桁１を成形するキャビティを囲むように回り込むとともに強化繊維織物体６に含浸し始める。その後、キャビティ内に樹脂が充満し、余分な樹脂は真空吸引孔１０から排出される。硬化収縮による樹脂引けを防止するため、硬化中にも樹脂を補給する。
【００３９】
本実施形態によれば、マンドレル８の翼桁１短手方向の中央に樹脂排出部（１０）が設けられ、翼桁１を成形するキャビティの翼桁１短手方向の両側に樹脂導入部（９ａ，１１）が設けられているので、両側の樹脂導入部から中央の樹脂排出部に向かって樹脂が対称的に導入され、均一な導入が可能であり、かつ、翼桁１短手方向の両側に樹脂導入部を設けたことにより、樹脂導入時間を短縮でき、未含浸部の発生を抑えることができる。また、翼桁１短手方向の両側に樹脂導入部を設けたことにより、より多くの樹脂溜が確保され、樹脂引けの発生を抑えることができる。
【００４０】
また本実施形態によれば、樹脂導入部を構成する一部として、マンドレル８と上型治具９との間の隙間１１が、翼桁１を成形するキャビティの周縁に一周連続して隣接形成されているので、強化繊維織物体６への樹脂導入面積が広く、樹脂導入が円滑になり、樹脂導入時間を短縮でき、未含浸部の発生を抑えることができる。それとともに、隙間１１は樹脂溜としても広く形成されるから、樹脂引けをさらに効果的に抑えることができる。
【００４１】
一般的な１〜２時間程度のポットライフを持つ樹脂を用い、かつ、図１に示すように樹脂含浸経路長が４００ｍｍ程度あると、樹脂導入部及び樹脂排出部の配置によっては、製品として欠陥とされるような未含浸部や樹脂引けが発生することがあったが、本実施形態の成形治具５を上述のように用いることにより、そのような欠陥のない十分な品質の成形品を得ることができる。
〔第２実施形態〕
次に、本発明の第２実施形態につき、図３及び図４を参照して説明する。図３は本発明の第２実施形態の成形治具を示す横断面図である。図４は、本成形治具の部品である隙間形成部材の斜視図である。
【００４２】
本実施形態において成形する繊維強化樹脂成形品は、ストリンガである。このストリンガは、図３に示す強化繊維織物体１３の断面の通りのハット状の断面が長手方向に連続する長尺体であり、中央に単一の凹凸部、その両側にフランジ部を有したものである。凹部を有した面は下型治具１５により成形され、凸部を有した面は真空吸引下、バギングフィルム１６によって押圧されて下型治具１５に沿った形状に成形される。
【００４３】
図３に示すように本実施形態の成形治具２０には、ベース１４、下型治具１５、バギングフィルム１６、隙間形成メインプレート１７Ｌ，１７Ｒ、隙間形成サブプレート１８Ｌ，１８Ｒが含まれる。隙間形成メインプレート１７Ｌ，１７Ｒ及び隙間形成サブプレート１８Ｌ，１８Ｒは、樹脂溜を形成する剛性部材として設けられるものである。
【００４４】
図３に示すように、ベース１４の中央には貫通孔１４ａが、ベース１４の両側には貫通孔１４Ｌ，１４Ｒが設けられている。下型治具１５の中央には貫通孔１５ａが、下型治具１５の両側には貫通孔１５Ｌ，１５Ｒが設けられている。
【００４５】
ベース１４上に下型治具１５が設置され、互いの貫通孔１４ａと貫通孔１５ａが連接され真空吸引孔２１が構成されるとともに、互いの貫通孔１４Ｌと貫通孔１５Ｌが連接され、貫通孔１４Ｒと貫通孔１５Ｒが連接されて樹脂導入孔２２Ｌ，２２Ｒが構成される。
【００４６】
真空吸引孔２１は樹脂排出路も兼ねるものであって、また、排気及び樹脂排出を行う真空吸引部に相当する。
【００４７】
真空吸引孔２１は一つ設けられる。片側の樹脂導入孔２２Ｌは、成形品長手方向（＝図３描画面垂直方向）に沿って複数設けられる。同様に、反対側の樹脂導入孔２２Ｒは、成形品長手方向に沿って複数設けられる。
【００４８】
下型治具１５の下面はフラットでベース１４に合わさる。下型治具１５の上面は中央に隆起した台形状の部分を持つマンドレル部１５ｂを有し、その下部にマンドレル部１５ｂの両側に延出するフラット部１５ｃを有する。マンドレル部１５ｂがストリンガの凹部を成形し、フラット部１５ｃがストリンガのフランジ部の下面を成形する。マンドレル部１５ｂとフラット部１５ｃは、成形精度を高めるため本実施形態のように一体に構成される。
【００４９】
バギングフィルム１６は、下型治具１５及びその周囲に露出するベース１４を覆う。図示しないが、バギングフィルム１６は周縁においてベース１４との間でシーリングされる。したがって、真空吸引孔２１を介してキャビティを真空吸引すると、樹脂導入孔２２Ｌ，２２Ｒからのみ空気がキャビティに侵入する。
【００５０】
図３及び図４によって示されるように、隙間形成メインプレート１７Ｌ，１７Ｒは、樹脂導入孔２２Ｌ，２２Ｒの樹脂出口２３Ｌ，２３Ｒより外側で下型治具１５の端に固定支持され、中央方向に延設されて、樹脂出口２３Ｌ，２３Ｒの上部に配置される。さらに、中央方向に延設された隙間形成メインプレート１７Ｌ，１７Ｒの内側先端は、段差部を介して下型治具１５のフラット部１５ｃに近づいた位置に配置され、強化繊維織物体１３の縁部上面側に当接する。２つの隙間形成メインプレート１７Ｌ，１７Ｒはマンドレルの両側に対称的に配置されるものであり、同一部品で足りる。
【００５１】
図４に示すように、隙間形成メインプレート１７Ｌ（１７Ｒ）には、内側に切欠き部２４と突出部２５が交互に複数形成されている。突出部２５が上述のように段差部を介して下型治具１５のフラット部１５ｃに近づいた位置に配置され、強化繊維織物体１３の縁部上面側に当接する。
【００５２】
隙間形成メインプレート１７Ｌ（１７Ｒ）は、樹脂出口２３Ｌ（２３Ｒ）から強化繊維織物体１３の保持部までの領域において真空力に抗してバギングフィルム１６をフラット部１５ｃの上面から離して支持する。これにより形成された隙間１９Ｌ（１９Ｒ）が、樹脂出口２３Ｌ（２３Ｒ）を強化繊維織物体１３の保持部に接続し、樹脂導入通路及び樹脂溜を確保する。
【００５３】
また、隙間１９Ｌ（１９Ｒ）は成形品長手方向に並んだ複数の樹脂出口２３Ｌ（２３Ｒ）を連通させるように成形品長手方向に長く形成される。
【００５４】
本実施形態においては、さらに隙間１９Ｌ，１９Ｒを十分な大きさに維持するため、隙間形成サブプレート１８Ｌ，１８Ｒを用いている。
【００５５】
２つの隙間形成サブプレート１８Ｌ，１８Ｒは下型治具１５の両側に対称的に配置されるものであり、同一部品で足りる。また、隙間形成メインプレート１７Ｌ（１７Ｒ）と隙間形成サブプレート１８Ｌ（１８Ｒ）を一体構造にしても良い。
【００５６】
図３及び図４によって示されるように隙間形成サブプレート１８Ｌ，１８Ｒは、隙間形成メインプレート１７Ｌ，１７Ｒの上端に支持され、そこから中央方向に下り傾斜をもって延設された先端は、下型治具１５のフラット部１５ｃに近づき、隙間形成メインプレート１７Ｌ，１７Ｒの突出部２５の先端に近接配置される。隙間形成サブプレート１８Ｌ，１８Ｒの内側端部は、突出部２５の先端に接触していても良い。
【００５７】
図４に示すように隙間形成サブプレート１８Ｌ，１８Ｒは、切欠きなどの変化をつけずに長手方向の位置によらない一様断面で形成され、その内側先端の下り傾斜部が隙間形成メインプレート１７Ｌ，１７Ｒの切欠き部２４及び突出部２５の上部を覆っている。
【００５８】
樹脂導入する際には、真空吸引孔２１を介してキャビティを真空吸引して各樹脂導入孔２２Ｌ，２２Ｒから樹脂を導入する。真空吸引時は大気圧によりバギングフィルム１６は強化繊維織物体１３に押し付けられるが、上述の隙間１９Ｌ，１９Ｒは隙間形成プレート１７Ｌ，１７Ｒ，１８Ｌ，１８Ｒにより保持される。
【００５９】
各樹脂導入孔２２Ｌ，２２Ｒから浸入する樹脂は、隙間１９Ｌ，１９Ｒにおいて成形品長手方向に拡幅するとともに強化繊維織物体１３に含浸し始める。その後、キャビティ内に樹脂が充満し、余分な樹脂は真空吸引孔２１から排出される。硬化収縮による樹脂引けを防止するため、硬化中にも樹脂を補給する。
【００６０】
切欠き部２４を設けたことにより樹脂を導入しやすなり、隙間形成サブプレート１８Ｌ，１８Ｒを設けたことにより、切欠き部２４にバギングフィルム１６が入り込んで樹脂導入のための隙間１９Ｌ，１９Ｒが狭くなることを防止することができ、円滑な樹脂導入を維持できる。
【００６１】
本実施形態によれば、下型治具１５のストリンガ短手方向の中央に樹脂排出部（２１）が設けられ、ストリンガを成形するキャビティの短手方向の両側に樹脂導入部（２２Ｌ，２２Ｒ，１９Ｌ，１９Ｒ）が設けられているので、両側の樹脂導入部から中央の樹脂排出部に向かって樹脂が対称的に導入され、均一な導入が可能であり、かつ、ストリンガ短手方向の両側に樹脂導入部を設けたことにより、樹脂導入時間を短縮でき、未含浸部の発生を抑えることができる。また、ストリンガ短手方向の両側に樹脂導入部を設けたことにより、より多くの樹脂溜が確保され、樹脂引けの発生を抑えることができる。
【００６２】
また本実施形態によれば、隙間形成部材（１７Ｌ，１７Ｒ，１８Ｌ，１８Ｒ）により形成される隙間１９Ｌ，１９Ｒが、樹脂導入孔２２Ｌ，２２Ｒから強化繊維織物体１３への樹脂導入に必要な隙間であって、かつ、樹脂溜となる隙間として機能し、樹脂導入を円滑に行えて、樹脂導入時間を短縮し、未含浸部の発生を抑えることができるとともに、この樹脂溜（１９Ｌ，１９Ｒ）により樹脂引けの発生を抑えることができる。
【００６３】
さらに本実施形態によれば、隙間形成部材（１７Ｌ，１７Ｒ，１８Ｌ，１８Ｒ）が形成する隙間１９Ｌ（１９Ｒ）が成形品長手方向に並ぶ複数の樹脂出口２３Ｌ（２３Ｒ）を連通させるようにストリンガ長手方向に長く形成されているので、樹脂導入部が強化繊維織物体１３の直前で拡幅されて、樹脂導入がさらに円滑になるとともに、樹脂溜としても拡幅されるから、樹脂引けをさらに効果的に抑えることができる。
【図面の簡単な説明】
【００６４】
【図１】本発明の第１実施形態の成形治具を示す横断面図である。
【図２】本発明の第１実施形態の成形治具により成形される繊維強化樹脂成形品（翼桁）の斜視図である。
【図３】本発明の第２実施形態の成形治具を示す横断面図である。
【図４】第２実施形態の成形治具の部品である隙間形成部材の斜視図である。
【符号の説明】
【００６５】
１     翼桁
５     成形治具
６     強化繊維織物体
７     ベース
８     マンドレル（下型治具）
９     上型治具
９ａ   樹脂導入孔
１０   真空吸引孔（樹脂排出部）
１１   隙間
１３   強化繊維織物体
１４   ベース
１５   下型治具
１６   バギングフィルム
１７Ｌ，１７Ｒ  隙間形成メインプレート
１８Ｌ，１８Ｒ  隙間形成サブプレート
１９Ｌ，１９Ｒ隙間
２０   成形治具
２１   真空吸引孔（樹脂排出部）
２２Ｌ，２２Ｒ  樹脂導入孔
２３Ｌ，２３Ｒ  樹脂出口
２４   切欠き部
２５   突出部
【図１】
2007021869.tif 000003
【図２】
2007021869.tif 000004
【図３】
2007021869.tif 000005
【図４】
2007021869.tif 000006